АКРИЛОВЫЕ КЛЕЕВЫЕ КОМПОЗИЦИИ И МЕТОДЫ ИХ ИЗГОТОВЛЕНИЯ

1. Клеевая композиция, содержащая:
акриловый сополимер, образованный из смеси мономеров, содержащий в пересчете на общую массу мономеров в смеси мономеров,
от 59 до 97.9% мас. 2-этилгексилакрилата;
от 0.1 до 10% мас. стирола;
от 0 до 25% мас. метилметакрилата; и
от 2 до 30% мас. этилакрилата,
причем соотношение этилакрилата к стиролу (по массе) превышает 4,5 : 1.
2. Клеевая композиция по п.1, отличающаяся тем, что смесь мономеров дополнительно содержит ненасыщенный мономер.
3. Клеевая композиция по п.1, отличающаяся тем, что ненасыщенный мономер выбран из группы, состоящей из метилакрилата, бутилакрилата, бутилметакрилата, изобутилакрилата, изобутилметакрилата, изоамилакрилата, изоамилметакрилата, 2-этилгексилметакрилата, изооктилакрилата, изооктилметакрилата, н-пропил акрилата, изопропилакрилата, децилакрилата, децилметакрилата, додецилакрилата, додецилметакрилата, акриловой кислоты, метакриловой кислоты, итаконовой кислоты, фумаровой кислоты, малеиновой кислоты, малеинового ангидрида, итаконового ангидрида, акриламида, метакриламида, тетрагидрофурфурилакриламида, тетрагидрофурфурилметакриламида, диацетонакриламида, 2-гидроксиэтилакрилата, 2-гидроксиэтилметакрилата, 4-гидроксибутилакрилата, 4-гидроксибутилметакрилата, 2-кетобутилакрилата, 2-кетобутилметакрилата, N-винилформамида, N-винилпирролидона, 2-метилен-1,3-диоксепана, 2-метилен-1,3-диоксолана, N-метил-2-метиленоксазолидина, 2-метилен-1,3-тиолена, этилена, пропилена, изобутилена, бутади ена, изопрена, винилметилового эфира, винилизобутилового эфира, винилпиридина, β-аминоэтилвинилового эфира, аминопентилвинилового эфира, трет-бутиламиноэтилметакрилата, метилстирола, винилацетата, винилсульфоната натрия и их комбинаций.
4. Способ приготовления клеевой композиции эмульсионной полимеризацией, включающий:
подачу начальной водной загрузки в реактор;
нагревание начальной водной загрузки до от около 30 до 110°С;
постепенную подачу мономерной смеси в реактор в течение определенного периода времени в присутствии инициатора свободнорадикальной полимеризации, в результате чего образуется клеевая композиция, причем мономерная смесь включает, в пересчете на общую массу мономеров в мономерной смеси, от 59 до 97,9% мас. 2-этилгексилакрилата, от 0,1 до 10% мас. стирола, от 0 до 25% мас. метилметакрилата и от 2 до 30% мас. этилакрилата,
причем количество свободного мономера в реакторе не превышает 17% мас. в пересчете на общую массу содержимого реактора во время постепенной подачи.
5. Способ приготовления клеевой композиции путем полимеризации подаваемой эмульсии мономера по п.4, отличающийся тем, что соотношение этилакрилата к стиролу (по массе) составляет больше, чем 4,5 : 1.
6. Способ приготовления клеевой композиции путем полимеризации подаваемой эмульсии мономера по п.4, отличающийся тем, что период времени для постепенной подачи не превышает по продолжительности 3 часов.
7. Изделие, контактирующее с пищевыми продуктами, включающее клеевой слой, содержащий клеевую композицию, причем клеевая композиция содержит акриловую эмульсию, образованную из смеси мономеров, включающей в пересчете на общую массу мономеров в смеси мономеров,
от 59 до 97.9% мас. 2-этилгексилакрилата;
от 0.1 ло 10% мас. стирола;
от 0 ло 25% мас. метилметакрилата; и
от 2 до 30% мас. этилакрилата,
причем соотношение этилакрилата к стиролу (по массе) превышает 4,5 : 1.
8. Изделие, контактирующее с пищевыми продуктами, по п.7, отличающееся тем, что изделие, контактирующее с пищевыми продуктами, представляет собой пластиковую упаковку, этикетку или ленту.